(57)【要約】【課題】イエロー〜レッド〜マゼンタ〜ブルー〜シアン〜グリーンの色相範囲での色再現性が良好な、インクジェット捺染用のインクセットの提供を課題とする。【解決手段】  それぞれ異なる色素を含有する２種類のイエローインクと、２種類のマゼンタインクと、シアンインクとの、少なくとも５色のインクを備えるインクジェット捺染用インクセットであって、該イエローインクの１種類が色素としてＣ．Ｉ．Ａｃｉｄ  Ｙｅｌｌｏｗ  １８４を含有し、該マゼンタインクの１種類が色素としてＣ．Ｉ．Ａｃｉｄ  Ｒｅｄ  ５２を含有するインクジェット捺染用インクセットにより、上記の課題を解決できた。【選択図】図１
2016044259.tif 000002
【特許請求の範囲】
【請求項１】
それぞれ異なる色素を含有する２種類のイエローインクと、２種類のマゼンタインクと、シアンインクとの、少なくとも５色のインクを備えるインクジェット捺染用インクセットであって、該イエローインクの１種類が色素としてＣ．Ｉ．Ａｃｉｄ  Ｙｅｌｌｏｗ  １８４を含有し、該マゼンタインクの１種類が色素としてＣ．Ｉ．Ａｃｉｄ  Ｒｅｄ  ５２を含有するインクジェット捺染用インクセット。
【請求項２】
色素としてＣ．Ｉ．Ａｃｉｄ  Ｂｌａｃｋ  １、２、３、２４、２４：１、２６、３１、５０、５２、５２：１、５８、６０、６３、１０７、１０９、１１２、１１９、１３２、１４０、１５５、１７２、１８７、１８８、１９４、２０７、及び２２２よりなる群から選択される少なくとも１種類の色素を含有するブラックインクを、さらに備える請求項１に記載のインクジェット捺染用インクセット。
【請求項３】
色素としてＣ．Ｉ．Ａｃｉｄ  Ｂｌｕｅ  １、７、９、１５、２３、２５、４０、６１：１、６２、７２、７４、８０、８３、９０、９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７７：１、２７８、２７９、２８０、２８４、２９０、２９６、２９８、３００、３１７、３２４、３３３、３３５、３３８、３４２、及び３５０よりなる群から選択される少なくとも１種類の色素を含有するブルーインクを、さらに備える請求項１に記載のインクジェット捺染用インクセット。
【請求項４】
色素としてＣ．Ｉ．Ａｃｉｄ  Ｏｒａｎｇｅ  ３、７、８、１０、１９、２４、３３、３９、５１、５６、６７、７４、８０、８６、８７、８８、８９、９４、９５、１０７、１０８、１１６、１２２、１２７、１４０、１４２、１４４、１４９、１５２、１５６、１６２、１６６、１６８よりなる群から選択される少なくとも１種類の色素を含有するオレンジインクを、さらに備える請求項１に記載のインクジェット捺染用インクセット。
【請求項５】
色素としてＣ．Ｉ．Ａｃｉｄ  Ｒｅｄ  １、６、８、９、１３、１８、２７、３５、３７、５２、５４、５７、７３、８２、８８、９７、９７：１、１０６、１１１、１１４、１１８、１１９、１２７、１３１、１３８、１４３、１４３：１、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５、４４７、Ｃ．Ｉ．Ｒｅａｃｔｉｖｅ  Ｒｅｄ  ３、３：１、４、１３、２４、２９、３１、３３、１２５、１５１、２０６、２１８、２４５、２２６、Ｃ．Ｉ．Ｄｉｒｅｃｔ  Ｒｅｄ  ８０、及び下記式（１）で表わされる化合物又はその塩よりなる群から選択される少なくとも１種類の色素を含有するレッドインクを、さらに備える請求項１に記載のインクジェット捺染用インクセット。
【化１】
2016044259.tif 000007
【請求項６】
請求項１〜５のいずれか一項に記載のインクセットをインクとして用い、少なくとも以下の工程Ａ〜工程Ｃの３工程を順次行うことを含む、繊維のインクジェット捺染方法。
工程Ａ：各インクの液滴を記録信号に応じてそれぞれ吐出させ、繊維に付着させる工程。
工程Ｂ：工程Ａにより付着させた各インクの液滴中の色素を、熱により繊維に固着させる工程。
工程Ｃ：繊維に残存する未固着の色素を洗浄する工程。
【請求項７】
上記の繊維が、ポリアミド繊維、及びポリアミド繊維を含有する混紡繊維から選択される繊維である請求項６に記載のインクジェット捺染方法。
【請求項８】
請求項６又は７に記載のインクジェット捺染方法により染色された繊維。
【発明の詳細な説明】
【技術分野】
【０００１】
本発明はインクジェット捺染用インクセット及びそれを用いた繊維の捺染方法に関する。
【背景技術】
【０００２】
インクジェットプリンタを用いた繊維のインクジェット捺染は、スクリーン捺染、ローラー捺染、ロータリー捺染等の捺染方法に比べ、製版工程が不要であり工程が短縮できること；デジタル化されたデザインを、コンピューターを介してそのままプリントできること；多品種の製品を少量ずつであっても生産することが可能であること；色糊の廃液等が大幅に削減できること；等の多くのメリットがある。
一方、従来の製版捺染に比べ、プリント速度が遅いこと、及び濃色を再現し難いこと等の課題があった。このためインクジェット捺染は、見本反の製造や少量生産の範囲で使用されることが多かった。
近年、コンピューターの画像処理やプリントヘッド製造の技術的進歩により、インクジェットプリンタのプリント速度が大幅に向上されてきた。これに加え、プリントデザインのデジタル化、プリント加工の多様化・小ロット化が市場で要求されてきたこと等を背景に、インクジェット捺染の普及が進んでいる。
【０００３】
酸性染料を用いたインクジェット捺染に用いるインクの性能としては高画質、高堅牢性の印捺物の提供が可能で、且つ吐出安定性にも優れることが要望される。
これらの中でも高画質化の要望に対し、これまでも種々のインクやインクセットが提案されてきた。その１つとして、同色のインクを複数使用するインクセットがある。しかしながら、従来のインクセットでは、イエロー〜レッド〜マゼンタ〜ブルー〜シアン〜グリーンの領域まで色再現領域を広げたインクセットはなかった。十分な色域を有するインクセットの提供が、市場から強く要望されている。
【０００４】
特許文献１には、３種のイエロー、２種のマゼンタ及び２種のシアンインクを用いるインクジェット捺染インクセットが開示されている。
特許文献２には、２種のイエローインクを用いるインクジェット捺染インクセットが開示されている。
【先行技術文献】
【特許文献】
【０００５】
【特許文献１】特許２６３２４８７号公報
【特許文献２】特開２００３−２０１６８４号公報
【発明の概要】
【発明が解決しようとする課題】
【０００６】
本発明はイエロー〜レッド〜マゼンタ〜ブルー〜シアン〜グリーンの色相範囲での色再現性が良好な、インクジェット捺染用のインクセットの提供を課題とする。
【課題を解決するための手段】
【０００７】
本発明者らは上記課題を解決すべく鋭意研究を重ねた結果、それぞれ特定の色素を含有する、２種類のイエローインクと、２種類のマゼンタインクと、シアンインクとの、少なくとも５色のインクを備えるインクジェット捺染用インクセットが、イエロー〜レッド〜マゼンタ〜ブルー〜シアン〜グリーンの色相範囲での色再現性に優れることを見出し、本発明を完成させた。
即ち本発明は、以下の１）〜８）に関する。
１）
それぞれ異なる色素を含有する２種類のイエローインクと、２種類のマゼンタインクと、シアンインクとの、少なくとも５色のインクを備えるインクジェット捺染用インクセットであって、該イエローインクの１種類が色素としてＣ．Ｉ．Ａｃｉｄ  Ｙｅｌｌｏｗ  １８４を含有し、該マゼンタインクの１種類が色素としてＣ．Ｉ．Ａｃｉｄ  Ｒｅｄ  ５２を含有するインクジェット捺染用インクセット。
２）
色素としてＣ．Ｉ．Ａｃｉｄ  Ｂｌａｃｋ  １、２、３、２４、２４：１、２６、３１、５０、５２、５２：１、５８、６０、６３、１０７、１０９、１１２、１１９、１３２、１４０、１５５、１７２、１８７、１８８、１９４、２０７、及び２２２よりなる群から選択される少なくとも１種類の色素を含有するブラックインクを、さらに備える上記１）に記載のインクジェット捺染用インクセット。
３）
色素としてＣ．Ｉ．Ａｃｉｄ  Ｂｌｕｅ  １、７、９、１５、２３、２５、４０、６１：１、６２、７２、７４、８０、８３、９０、９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７７：１、２７８、２７９、２８０、２８４、２９０、２９６、２９８、３００、３１７、３２４、３３３、３３５、３３８、３４２、及び３５０よりなる群から選択される少なくとも１種類の色素を含有するブルーインクを、さらに備える上記１）に記載のインクジェット捺染用インクセット。
４）
色素としてＣ．Ｉ．Ａｃｉｄ  Ｏｒａｎｇｅ  ３、７、８、１０、１９、２４、３３、３９、５１、５６、６７、７４、８０、８６、８７、８８、８９、９４、９５、１０７、１０８、１１６、１２２、１２７、１４０、１４２、１４４、１４９、１５２、１５６、１６２、１６６、１６８よりなる群から選択される少なくとも１種類の色素を含有するオレンジインクを、さらに備える上記１）に記載のインクジェット捺染用インクセット。
５）
色素としてＣ．Ｉ．Ａｃｉｄ  Ｒｅｄ  １、６、８、９、１３、１８、２７、３５、３７、５２、５４、５７、７３、８２、８８、９７、９７：１、１０６、１１１、１１４、１１８、１１９、１２７、１３１、１３８、１４３、１４３：１、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５、４４７、Ｃ．Ｉ．Ｒｅａｃｔｉｖｅ  Ｒｅｄ  ３、３：１、４、１３、２４、２９、３１、３３、１２５、１５１、２０６、２１８、２４５、２２６、Ｃ．Ｉ．Ｄｉｒｅｃｔ  Ｒｅｄ  ８０、及び下記式（１）で表わされる化合物又はその塩よりなる群から選択される少なくとも１種類の色素を含有するレッドインクを、さらに備える上記１）に記載のインクジェット捺染用インクセット。
【０００８】
【化１】
2016044259.tif 000003
【０００９】
６）
上記１）〜５）のいずれか一項に記載のインクセットをインクとして用い、少なくとも以下の工程Ａ〜工程Ｃの３工程を順次行うことを含む、繊維のインクジェット捺染方法。
工程Ａ：各インクの液滴を記録信号に応じてそれぞれ吐出させ、繊維に付着させる工程。
工程Ｂ：工程Ａにより付着させた各インクの液滴中の色素を、熱により繊維に固着させる工程。
工程Ｃ：繊維に残存する未固着の色素を洗浄する工程。
７）
上記の繊維が、ポリアミド繊維、及びポリアミド繊維を含有する混紡繊維から選択される繊維である上記６）に記載のインクジェット捺染方法。
８）
上記６）又は７）に記載のインクジェット捺染方法により染色された繊維。
【発明の効果】
【００１０】
本発明のインクセット、及びこれをインクとして使用するインクジェット捺染方法により、イエロー〜レッド〜マゼンタ〜ブルー〜シアン〜グリーンの色相範囲での色再現性が良好な、インクジェット捺染用のインクセットを提供することができた。
【図面の簡単な説明】
【００１１】
【図１】ナイロン染布１、及びナイロン比較染布１に関するＣＩＥのａ＊、ｂ＊の測定結果である。
【図２】ナイロン染布２、及びナイロン比較染布２に関するＣＩＥのａ＊、ｂ＊の測定結果である。
【図３】絹染布１、及び絹比較染布１に関するＣＩＥのａ＊、ｂ＊の測定結果である。
【発明を実施するための形態】
【００１２】
本明細書においては特に断りのない限り、実施例等を含めて「％」及び「部」については、いずれも質量基準で記載する。
【００１３】
上記２種類のイエローインクは、それぞれ異なる色素を含有する。イエローインクのうち、１種類は色素としてＣ．Ｉ．Ａｃｉｄ  Ｙｅｌｌｏｗ（以下、「ＡＹ」という。）  １８４を含有する。
他の１種類のイエローインクが含有する色素は特に制限されない。他の１種類のイエローインクが含有する好ましい色素としては、例えば、ＡＹ  １、３、１１、１７、１８、１９、２３、２５、３６、３８、４０、４０：１、４２、４４、４９、５９、５９：１、６１、６５、７２、７３、７９、９９、１０４、１１０、１５９、１６９、１７６、１９３、２００、２０４、２０７、２１５、２１９、２１９：１、２２０、２３０、２３２、２３５、２４１、２４２、２４６等が挙げられる。これらの中ではＡＹ  ７９、又は１１０がより好ましい。
上記イエローインクは、インクの色調を望みの色に微調整する目的等により、例えばＡＹ  １８４以外の他の色素を、さらに含有することができる。このとき、他の色素としては、上記「他の１種類のイエローインクが含有する好ましい色素」等が挙げられる。但し、上記２種類のイエローインクが含有する色素は、仮に複数の色素を含有するときであっても、それぞれ重複することなく、異なる色素であるのが好ましい。
【００１４】
上記２種類のマゼンタインクは、それぞれ異なる色素を含有する。マゼンタインクのうち、１種類は色素としてＣ．Ｉ．Ａｃｉｄ  Ｒｅｄ（以下、「ＡＲ」という。）  ５２を含有する。
他の１種類のマゼンタインクが含有する色素は特に制限されない。他の１種類のマゼンタインクが含有する好ましい色素としては、例えば、ＡＲ  １、６、８、９、１３、１８、２７、３５、３７、５４、５７、７３、８２、８８、９７、９７：１、１０６、１１１、１１４、１１８、１１９、１２７、１３１、１３８、１４３、１４３：１、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５、４４７、Ｃ．Ｉ．Ｒｅａｃｔｉｖｅ  Ｒｅｄ  ３、３：１、４、１３、２４、２９、３１、３３、１２５、１５１、２０６、２１８、２４５、２２６、Ｃ．Ｉ．Ｄｉｒｅｃｔ  Ｒｅｄ  ８０、及び下記式（１）で表わされる化合物又はその塩が挙げられる。これらの中では、ＡＲ  １３１、１４３、１４３：１、２４９、２８９及びＣ．Ｉ．Ｒｅａｃｔｉｖｅ  Ｒｅｄ  ２４５等がより好ましい。
上記マゼンタインクは、インクの色調を望みの色に微調整する目的等により、例えばＡＲ  ５２以外の他の色素を、さらに含有することができる。このとき、他の色素としては、上記「他の１種類のマゼンタインクが含有する好ましい色素」等が挙げられる。但し、上記２種類のマゼンタインクが含有する色素は、仮に複数の色素を含有するときであっても、それぞれ重複することなく、異なる色素であるのが好ましい。
【００１５】
上記ＡＹ  １８４を含有するイエローインク、又はＡＲ  ５２を含有するマゼンタインクが、他の色素を含有するとき、ＡＹ  １８４、又はＡＲ  ５２と、他の色素との混合割合は、他の色素の物性等にもよるため一概に決定することは困難である。
しかしながら、おおよその目安としては、それぞれのインクが含有するＡＹ  １８４又はＡＲ  ５２の総質量に対して、他の色素は通常０〜５０％、好ましくは０〜２５％、より好ましくは０〜２０％、さらに好ましくは０〜１０％、特に好ましくは０〜５％である。
【００１６】
上記のイエローインク及びマゼンタインクそれぞれの総質量中における色素の総含有量は、いずれも通常０．５〜２０％である。
また、イエローインクの総質量中における色素の総含有量が０．５〜１０％であり、マゼンタインクの総質量中における色素の総含有量が０．５〜１０％であるのが好ましい。
【００１７】
上記シアンインクが含有する色素は特に制限されない。好ましい色素としては、例えば、Ｃ．Ｉ．Ａｃｉｄ  Ｂｌｕｅ  １、７、９、１５、２３、２５、４０、６１：１、６２、７２、７４、８０、８３、９０、９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７７：１、２７８、２７９、２８０、２８４、２９０、２９６、２９８、３００、３１７、３２４、３３３、３３５、３３８、３４２、３５０等、Ｃ．Ｉ．Ｄｉｒｅｃｔ  Ｂｌｕｅ  １、１５、２２、２５、４１、７６、７７、８０、８６、８７、９０、９８、１０６、１０８、１２０、１５８、１６３、１６８、１９９、２００、２０１、２０２、２２６等が挙げられる。これらの中では、フタロシアニン構造を分子内に有する色素が好ましく、Ｃ．Ｉ．Ｄｉｒｅｃｔ  Ｂｌｕｅ  ８６、又は８７がより好ましい。
上記シアンインクは、インクの色調を望みの色に微調整する目的等により、複数の色素を含有することができる。このとき、フタロシアニン構造を分子内に有する複数の色素を含有するのが好ましい。また、赤味の色素、例えばアンスラキノン色素を含有することも場合により好ましい。そのような色素としては、例えば、Ｃ．Ｉ．Ａｃｉｄ  Ｂｌｕｅ  １１２及び１４０等が挙げられる。  上記シアンインクが複数の色素を含有するとき、最も含有量の大きい色素に対する他の色素の混合割合は、他の色素の物性等にもよるため、一概に決定することは困難である。しかしながら、おおよその目安としては、最も含有量の大きい色素の総質量に対して、他の色素は総量で通常０〜５０％、好ましくは０〜２５％、より好ましくは０〜２０％、さらに好ましくは０〜１０％、特に好ましくは０〜５％である。
上記シアンインクの総質量中における色素の総含有量は通常０．５〜１５％、好ましくは１〜１０％、より好ましくは２〜１０％である。
【００１８】
上記のインクセットは、さらにブラックインクを備えることができる。ブラックインクが含有する色素としては、例えばＣ．Ｉ．Ａｃｉｄ  Ｂｌａｃｋ  １、２、３、２４、２４：１、２６、３１、５０、５２、５２：１、５８、６０、６３、１０７、１０９、１１２、１１９、１３２、１４０、１５５、１７２、１８７、１８８、１９４、２０７、２２２等が挙げられる。これらの中ではＣ．Ｉ．Ａｃｉｄ  Ｂｌａｃｋ  ５２、又は１７２が好ましい。
これらの「Ｃ．Ｉ．Ａｃｉｄ  Ｂｌａｃｋを含有するブラックインク」は、その色調を望みの色に微調整する目的等により、さらに他の色素を含有することができる。そのような他の色素等については、後で記載する。
【００１９】
上記のインクセットは、さらにブルーインクを備えることができる。ブルーインクが含有する色素としては、例えば、Ｃ．Ｉ．Ａｃｉｄ  Ｂｌｕｅ  １、７、９、１５、２３、２５、４０、６１：１、６２、７２、７４、８０、８３、９０、９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７７：１、２７８、２７９、２８０、２８４、２９０、２９６、２９８、３００、３１７、３２４、３３３、３３５、３３８、３４２、３５０等が挙げられる。これらの中ではＣ．Ｉ．Ａｃｉｄ  Ｂｌｕｅ  １１２又は１４０が好ましい。
【００２０】
上記のインクセットは、さらにオレンジインクを備えることができる。オレンジインクが含有する色素としては、例えば、Ｃ．Ｉ．Ａｃｉｄ  Ｏｒａｎｇｅ  ３、７、８、１０、１９、２４、３３、３９、５１、５６、６７、７４、８０、８６、８７、８８、８９、９４、９５、１０７、１０８、１１６、１２２、１２７、１４０、１４２、１４４、１４９、１５２、１５６、１６２、１６６、１６８等が挙げられる。これらの中ではＣ．Ｉ．Ａｃｉｄ  Ｏｒａｎｇｅ  ３３及び／又は９５が好ましい。
【００２１】
上記のインクセットは、さらにブラウンインクを備えることができる。ブラウンインクが含有する色素としては、例えば、Ｃ．Ｉ．Ａｃｉｄ  Ｂｒｏｗｎ  ２、４、１３、１４、１９、２８、４４、１２３、２２４、２２６、２２７、２４８、２８２、２８３、２８９、２９４、２９７、２９８、３０１、３５５、３５７、４１３等が挙げられる。
【００２２】
上記のインクセットは、さらにバイオレットインクを備えることができる。バイオレットインクが含有する色素としては、例えば、Ｃ．Ｉ．Ａｃｉｄ  Ｖｉｏｌｅｔ  １７、１９、２１、４２、４３、４７、４８、４９、５４、６６、７８、９０、９７、１０２、１０９、１２６等が挙げられる。これらの中では、Ｃ．Ｉ．Ａｃｉｄ  Ｖｉｏｌｅｔ  ４８が好ましい。
【００２３】
上記のインクセットは、さらにグリーンインクを備えることができる。グリーンインクが含有する色素としては、例えば、Ｃ．Ｉ．Ａｃｉｄ  Ｇｒｅｅｎ  １、５、９、１２、１６、１９、２０、２５、２７、２８、４０、４３、５６、７３、８１、８４、１０４、１０８、１０９等が挙げられる。これらの中では、Ｃ．Ｉ．Ａｃｉｄ  Ｇｒｅｅｎ  ２８が好ましい。
また、グリーンインクとしては、ブルー及びイエローの２色の色素を配合してグリーンインクとすることもできる。これに加えて、その色調を望みの色に微調整する目的で、さらに他の色素を含有することもできる。
配合グリーンインクとするときのブルー色素としては、上記シアンインクが含有する色素として挙げた、各Ｃ．Ｉ．Ａｃｉｄ  Ｂｌｕｅ、及び各Ｃ．Ｉ．Ｄｉｒｅｃｔ  Ｂｌｕｅと同じものが挙げられる。それらの中ではＣ．Ｉ．Ａｃｉｄ  Ｂｌｕｅが好ましく、Ｃ．Ｉ．Ａｃｉｄ  Ｂｌｕｅ  １１２がより好ましい。
【００２４】
上記配合グリーンインクとするときのイエロー色素としては、上記２種類のイエローインクが含有する色素として挙げたイエロー色の色素と同じものが挙げられる。それらの中ではＣ．Ｉ．Ａｃｉｄ  Ｙｅｌｌｏｗ  ７９または１１０が好ましい。
【００２５】
上記グリーンインクの総質量中における色素の総含有量は通常０．５〜２０％、好ましくは２〜１５％、より好ましくは４〜１０％である。
また、配合グリーンインクとするとき、配合グリーンインクに含有する各色素の含有量は、用いる色素の物性等により変化するため一概に決めることは困難である。その目安としては、配合グリーンインクに含有する色素の総含有量に対して、ブルー／イエローの２色の色素の含有量は、通常それぞれ０．３〜１５％／０．２〜１５％、好ましくは１〜１０％／０．３〜１０％、より好ましくは３〜８％／０．５〜７％である。
【００２６】
上記のインクセットは、さらにネイビーインクを備えることができる。ネイビーインクが含有する色素としては、上記ブルーインクが含有する色素のうち、ブルーインクが含有する色素以外の色素が挙げられる。そのような色素の中でもＣ．Ｉ．  Ａｃｉｄ  Ｂｌｕｅ  １１３、２２９、３００が好ましい。
【００２７】
上記ネイビーインクとしては、ブルー及びバイオレットの２色；又は、ブルー、バイオレット、及びブラックの３色；の色素の配合ネイビーインクとすることもできる。さらに、配合ネイビーインクの色調を望みの色に微調整する目的で、さらに他の色素を含有することもできる。
そのようなブルー色素としては、上記ブルーインクが含有する色素として挙げた色素と同じものが挙げられ、それらの中ではＣ．Ｉ．Ａｃｉｄ  Ｂｌｕｅ  １１２が好ましい。
また、バイオレット色素としては、上記バイオレットインクが含有する色素として挙げた色素と、好ましいものも含めて同じものが挙げられる。
また、ブラック色素としては、上記Ｃ．Ｉ．Ａｃｉｄ  Ｂｌａｃｋを含有するブラックインクが含有する色素として挙げた色素と同じものが挙げられる。これらの中ではＣ．Ｉ．Ａｃｉｄ  Ｂｌａｃｋ  ５２が好ましい。
ネイビーインクの総質量中における色素の総含有量は通常０．５〜２０％、好ましくは２〜１５％、より好ましくは５〜１０％である。
また、配合ネイビーインクとするとき、配合ネイビーインクに含有する各色素の含有量は、用いる色素の物性等により変化するため一概に決めることは困難である。
その目安としては、ブルー及びバイオレットの２色の色素を配合するときは、ネイビーインクが含有する色素の総含有量に対して、ブルー／バイオレットの各色素の含有量は、通常０．３〜１５％／０．２〜１５％、好ましくは１〜１０％／１〜１０％、より好ましくは２．５〜７．５％／２．５〜７．５％である。
また、ブルー、バイオレット、及びブラックの３色の色素を配合するとき、ブルー／バイオレット／ブラック各色素の含有量は、通常０．２〜１０％／０．２〜１０％／０．１〜１０％、好ましくは１〜７．５％／０．５〜７．５％／０．５〜７．５％、より好ましくは１．５〜５％／１．５〜５％／１．５〜５％である。
【００２８】
上記のインクセットは、さらにゴールデンイエローインクを備えることができる。ゴールデンイエローインクが含有する色素としては、上記イエローインク、又はオレンジインクが含有する色素のうち、イエローインク及びオレンジインクが含有する色素以外の色素が挙げられる。これらの中ではＣ．Ｉ．Ａｃｉｄ  Ｙｅｌｌｏｗ  ３８、Ｃ．Ｉ．Ａｃｉｄ  Ｏｒａｎｇｅ  ６７、１４９が好ましい。
【００２９】
上記インクセットは、さらにレッドインクを備えることができる。レッドインクが含有する色素としては、上記マゼンタインクが含有する色素として挙げた色素のうち、２種類のマゼンタインクのいずれもが含有しない色素から選択されるのが好ましい。それらの中ではＣ．Ｉ．Ａｃｉｄ  Ｒｅｄ  ３３７、４４７、又は上記式（１）で表わされる化合物又はその塩等が好ましい。レッドインクが含有する色素は、単一とすることも、複数とすることもできる。
【００３０】
上記インクセットは、さらにルビンインクを備えることができる。ルビンインクが含有する色素としては、Ｃ．Ｉ．Ａｃｉｄ  Ｒｅｄ  １４３、又は１４３：１が好ましい。上記インクセットがルビンインク及びレッドインクの両者を備えるときは、２種類のマゼンタインク、レッドインク、及びルビンインクが含有する色素は、それぞれ異なる色素であることが好ましい。
【００３１】
上記ブラックインクは、上記イエロー、マゼンタ、シアン、ブラック、ブルー、オレンジ、及びレッドから選択される複数の色素を含有する、配合ブラックインクとすることもできる。以下、特に断りの無い限り、「ブラックインク」と記載したときは、上記ブラックインク及び配合ブラックインクの両者を意味する。
ブラックインクの色調を望みの色に微調整する目的等により、さらに他の色素を含有することもできる。
【００３２】
上記ブラックインクの色調を望みの色に微調整する目的等により、さらに含有する他の色素としては、例えば、いずれも上記のＣ．Ｉ．Ａｃｉｄ  Ｂｒｏｗｎ、Ｃ．Ｉ．Ａｃｉｄ  Ｖｉｏｌｅｔ、及びＣ．Ｉ．Ａｃｉｄ  Ｇｒｅｅｎとして挙げた各色素が、それぞれ挙げられる。
【００３３】
上記ブラックインクの総質量中における、色素の総含有量は通常０．５〜２０％、好ましくは２〜１７％、より好ましくは５〜１５％である。
また、Ｃ．Ｉ．Ａｃｉｄ  Ｂｌａｃｋを含有するブラックインクが、さらに他の色素を含有するとき、そのブラックインクが含有する他の色素の含有量は、用いる色素の物性等により変化するため一概に決めることは困難である。その目安としては、該ブラックインクが含有するＣ．Ｉ．Ａｃｉｄ  Ｂｌａｃｋの総含有量に対して、他の色素の総含有量は、通常それぞれ０．５〜３５％、好ましくは２〜２５％、より好ましくは５〜２０％である。
【００３４】
上記の各インクが含有する色素の総含有量は、特に断りの無い限り、各インク組成物の総質量に対して通常通常０．５〜１５％、好ましくは１〜１０％、より好ましくは２〜１０％である。
また、上記の各インクは、いずれも水を含有する水性インクである。
【００３５】
上記の各インクは、それぞれのインクと同じ色相、且つ、各インクが含有する色素の総含有量よりも、が少ないインクと、さらに併用することもできる。そのようなインクは、一般に「ライトインク」等と呼称される。このライトインクは、通常よりもさらに高精細な印捺物を得る目的等により使用される。ライトインクを併用したインクセットとするとき、各ライトインクが含有する色素は、上記の各インクと同じ色素とすることも、異なる色素とすることもできる。各ライトインクが含有する色素としては、上記の各インクが含有する色素として挙げた色素と、同じ色素が挙げられる。
ライトインクが含有する色素の総含有量は、ライトインクの総質量に対して、通常０．０２５〜５％、好ましくは０．０５〜２．５％、より好ましくは０．０５〜２％である。但し、ライトインクを併用するときは、ライトインクが含有する色素の総含有量は、同じ色相の上記の各インクが含有する色素の総含有量よりも、必ず少ない総含有量とする。
【００３６】
上記の色素は、それらを含有する各インクの保存安定性及びインクジェットプリンタからの吐出精度等を良好にするため、公知の方法により精製することができる。
また、上記インクセットは水性インクであるため、インクの調製に使用する水についてもイオン交換水、及び蒸留水等の、金属イオン等の不純物が少ない水を使用するのが好ましい。
【００３７】
上記式（１）で表される化合物の塩は、無機又は有機陽イオンと形成する塩を意味する。
そのうち無機陽イオン塩の具体例としては、アルカリ金属塩、アルカリ土類金属塩、及びアンモニウム塩が挙げられる。これらの中で、好ましい無機陽イオン塩としては、リチウム、ナトリウム、カリウムの塩及びアンモニウム（ＮＨ4+）塩が挙げられる。
有機陽イオンの塩としては例えば下記式（３）で表わされる４級アンモニウムイオンの塩が挙げられるがこれらに限定されるものではない。
また、遊離酸、及びそれらの各種の塩の混合物でも良いし、色素が互変異性体を有するときは、その互変異性体の遊離酸及びそれらの各種の塩をも含む混合物であっても良い。例えばナトリウム塩とアンモニウム塩の混合物、遊離酸とナトリウム塩の混合物、リチウム塩、ナトリウム塩及びアンモニウム塩の混合物等、いずれの組み合わせであっても良い。
塩の種類によっては溶解性等の色素の物性値が異なるときも有る。このため、必要に応じて適宜塩の種類を選択したり、複数の塩等を含むときにはその比率を変化させること等も好ましく行われる。
造塩や塩交換等の方法は、いずれも公知の方法を用いることができる。
【００３８】
【化３】
2016044259.tif 000004
【００３９】
上記式（３）においてＺ１、Ｚ２、Ｚ３、Ｚ４は、それぞれ独立に水素原子、アルキル基、ヒドロキシアルキル基及びヒドロキシアルコキシアルキル基よりなる群から選択される基を表し、Ｚ１〜Ｚ４の全てが水素原子となることは無い。
式（３）におけるＺ１、Ｚ２、Ｚ３、Ｚ４のアルキル基の具体例としてはメチル、エチル、ｎ−プロピル、イソプロピル、ｎ−ブチル、イソブチル、ｓｅｃ−ブチル、ｔｅｒｔ−ブチル等の、直鎖又は分岐鎖のＣ１−Ｃ４アルキル基が挙げられる。
ヒドロキシアルキル基の具体例としてはヒドロキシメチル、ヒドロキシエチル、３−ヒドロキシプロピル、２−ヒドロキシプロピル、４−ヒドロキシブチル、３−ヒドロキシブチル、２−ヒドロキシブチル等の、ヒドロキシＣ１−Ｃ４アルキル基が挙げられる。
ヒドロキシアルコキシアルキル基の例としては、ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等の、ヒドロキシＣ１−Ｃ４アルコキシＣ１−Ｃ４アルキル基が挙げられる。これらの中ではヒドロキシＣ１−Ｃ４アルコキシＣ１−Ｃ４アルキル基（好ましくはヒドロキシエトキシＣ１−Ｃ４アルキル基）が好ましい。
上記のうち、特に好ましいものとしては、水素原子；メチル；ヒドロキシメチル、ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ４アルキル基；ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等のヒドロキシエトキシＣ１−Ｃ４アルキル基；が挙げられる。
上記式（３）として好ましい化合物のＺ１、Ｚ２、Ｚ３及びＺ４の組み合わせの具体例を下記表１に示す。
【００４０】
【表１】
2016044259.tif 000005
【００４１】
上記の各インクは、少なくとも色素と水とを含有するインクである。これら以外に、水溶性有機溶剤、及び各種のインク調製剤、例えば界面活性剤、ｐＨ調整剤、防腐防黴剤、染料溶解剤等を、必要に応じて含有することができる。インク調製剤は合計で、インクの総質量に対して通常０〜１０％、好ましくは０．０５〜５％程度である。
【００４２】
上記の各インクが含有する水溶性有機溶剤としては、アルコール類、ピロリドン類等が挙げられる。水溶性有機溶剤は、各インクが含有するのが好ましく、その含有量は、インクの総質量に対して通常０〜５０％、好ましくは１〜５０％、より好ましくは５〜４０％である。
アルコール類としては、グリセリン、１，３−ペンタンジオール、１，５−ペンタンジオール等のヒドロキシ基を２つ〜３つ有するＣ２−Ｃ６アルコール；ジグリセリン、ポリグリセリン等のポリグリセリルエーテル；ポリオキシエチレンポリグリセリルエーテル、ポリオキシプロピレンポリグリセリルエーテル等のポリオキシＣ２−Ｃ３アルキレンポリグリセリルエーテル；エチレングリコール、ジエチレングリコール、トリエチレングリコール、プロピレングリコール、ポリエチレングリコール等の、モノ、ジ又はトリＣ２−Ｃ３アルキレングリコール；ポリエチレングリコール、ポリプロピレングリコール等の、繰り返し単位が４以上で、分子量が約２０，０００以下程度のポリＣ２−Ｃ３アルキレングリコール（好ましくは液状のもの）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）、トリエチレングリコールモノメチルエーテル、トリエチレングリコールモノエチルエーテル等の、多価アルコールのＣ１−Ｃ４モノアルキルエーテル、３−メトキシ−３−メチルブタノール等のグリコールモノエーテル；等が挙げられる。
ピロリドン類としては、２−ピロリドン、Ｎ−メチル−２−ピロリドン等のピロリドン類；等が挙げられる。
これらの中ではグリセリン、ジエチレングリコール、プロピレングリコール、ブチルカルビトール、及び２−ピロリドンが好ましい。
水溶性有機溶剤は、単独で使用することも併用することもできる。
【００４３】
界面活性剤としては、アニオン、カチオン、両性、及びノニオンの各界面活性剤が挙げられる。これらの中ではカチオン界面活性剤が好ましい。
アニオン界面活性剤としてはアルキルスルホカルボン酸塩、α−オレフィンスルホン酸塩、ポリオキシエチレンアルキルエーテル酢酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。
カチオン界面活性剤としては２−ビニルピリジン誘導体、ポリ４−ビニルピリジン誘導体等が挙げられる。
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレンアルコール系；他の具体例として、例えば、日信化学社製の商品名サーフィノール１０４、１０５ＰＧ５０、ＤＦ１１０Ｄ、８２、４２０、４４０、４６５、４８５、オルフィンＳＴＧ；等が挙げられる。
これらの中ではサーフィノールが好ましく、サーフィノール１０４ＰＧ５０、ＤＦ１１０Ｄ、４２０、４４０、４６５がより好ましい。
【００４４】
ｐＨ調整剤としては、インクのｐＨを６．０〜１１．０の範囲に制御できるものであれば任意の物質を使用することができる。例えば、ジエタノールアミン、ジメチルエタノールアミン、ジエチルエタノールアミントリエタノールアミン等のアルカノールアミン；水酸化リチウム、水酸化ナトリウム、水酸化カリウム等のアルカリ金属の水酸化物；水酸化アンモニウム（アンモニア水）；又は、炭酸リチウム、炭酸ナトリウム、炭酸カリウムなどのアルカリ金属の炭酸塩；トリス（ヒドロキシメチル）アミノメタン；等が挙げられる。
これらの中ではトリエタノールアミンが好ましい。インクの総質量中におけるｐＨ調整剤の含有量は通常０．０１〜２％、好ましくは０．０５〜１％である。
【００４５】
防腐防黴剤としては、例えば、デヒドロ酢酸ナトリウム、安息香酸ナトリウム、ソジウムピリジンチオン−１−オキサイド、ジンクピリジンチオン−１−オキサイド、１，２−ベンズイソチアゾリン−３−オン、１−ベンズイソチアゾリン−３−オンのアミン塩、アベシア社製プロクセルＧＸＬ等、好ましくはプロクセルＧＸＬ、プロクセルＸＬ２；等が挙げられる。
【００４６】
染料溶解剤としては、例えば尿素、ε−カプロラクタム、エチレンカーボネート等が挙げられる。
【００４７】
上記の各インクは、色素、水、水溶性有機溶剤、及び必要に応じて上記のインク調製剤を混合することによって調製される。各成分は、各インクに対してそれぞれ独立に選択することができる。色素以外の成分については、各インク共に同じものを選択するのが好ましい。しかし、各インク中における各成分の含有量は、含有する色素の物性等に応じて個別に調整するのが好ましい。
【００４８】
上記の各インクは、上記の成分を混合して溶液とし、必要に応じてメンブランフィルター等で得られた溶液を濾過することにより得られる。インクジェット捺染用インクとしては、メンブランフィルター等で溶液を濾過する方が好ましい。メンブランフィルターの孔径は通常０．１μｍ〜１μｍ、好ましくは０．１μｍ〜０．５μｍである。
【００４９】
上記の各インクの２５℃における粘度は、Ｅ型粘度計にて測定したときに３〜２０ｍＰａ・ｓ；プレート法にて測定したときに２０〜４０ｍＮ／ｍ；の各範囲内であるのが好ましい。インクの粘度は上記の範囲で、プリンタの吐出量；応答速度；インク液滴の飛行特性；及び、インクジェットヘッドの特性；等を考慮し、適切な値に調整することができる。
【００５０】
上記のインクジェット捺染方法は、上記のインクセットをインクとして用い、少なくとも以下の工程Ａ〜工程Ｃの３工程を順次行うことを含む、繊維のインクジェット捺染方法である。
［工程Ａ］
各インクの液滴を記録信号に応じてそれぞれ吐出させ、繊維に付着させる工程。
［工程Ｂ］
上記の工程Ａにより繊維に付着させたインクの液滴中の色素を、熱により繊維に固着させる工程。
［工程Ｃ］
繊維に残存する未固着の色素を洗浄する工程。
【００５１】
また、上記工程Ａ〜工程Ｃの３工程に加えて、色素のにじみ防止等を目的とし、繊維に対して前処理を施す工程を、上記工程Ａの前にさらに含むことができる。この繊維の前処理工程は、含む方が好ましい。
【００５２】
上記のインクジェット捺染方法に用いる繊維としては、ポリアミド繊維、及びポリアミド繊維を含有する混紡繊維から選択される繊維が好ましい。ポリアミド繊維としては、例えばシルク、ウール等の天然繊維；ナイロン等の合成ポリアミド繊維；等が挙げられる。混紡繊維としては、これらのポリアミド繊維を少なくとも含有し、他の繊維と混紡したものが挙げられる。
上記の繊維としては繊維の構造体も含まれ、上記の繊維から成る布帛等が好ましく挙げられる。
【００５３】
上記工程Ａに使用できるインクジェットプリンタとしては、例えば、機械的振動を利用したピエゾ方式；加熱により生ずる泡を利用したバブルジェット（登録商標）方式；等を利用したものが挙げられる。
【００５４】
上記工程Ｂとしては、インクが付着した繊維を室温〜１３０℃に０．５〜３０分程度放置して予備乾燥させた後、スチーミング処理を施して湿熱条件下に該繊維に色素を固着させる方法等が挙げられる。
スチーミング処理としては、湿度８０〜１００％、温度９５〜１０５℃の環境に、５〜２０分置くことが好ましい。
【００５５】
上記工程Ｃとしては、色素を固着させた後の繊維を、水で洗浄することが好ましい。この洗浄に際して、界面活性剤を含有する水で洗浄しても良い。
上記工程Ｃを行った後、洗浄した繊維を通常５０〜１２０℃で、５〜３０分乾燥し、乾燥された染色物を得ることができる。
【００５６】
上記工程Ａの前に行う繊維の前処理工程としては、１種類以上の糊材、及び前処理用のｐＨ調整剤の両者を少なくとも含有する水溶液を繊維の処理液とし、予め工程Ａを行う前の繊維に付与する工程が挙げられる。該繊維の処理液中には、さらにヒドロトロピー剤を含むのが好ましい。繊維の処理液中に含有する糊剤、前処理用のｐＨ調整剤、及びヒドロトロピー剤等は、「前処理剤」等と呼称されることもある。
繊維の処理液を繊維に付与する方法としては、例えばパディング法が挙げられる。パディングの絞り率は４０〜９０％程度が好ましく、より好ましくは６０〜８０％程度である。
【００５７】
上記繊維の処理液に含有する糊剤としては、グアー、ローカストビーン等の天然ガム類；澱粉類；アルギン酸ソーダ、ふのり等の海藻類；ペクチン酸等の植物皮類；メチル繊維素、エチル繊維素、ヒドロキシエチルセルロース、カルボキシメチルセルロース等の繊維素誘導体；カルボキシメチル澱粉等の加工澱粉；シラツガム系、ローストビーンガム系等の加工天然ガム類；ポリビニルアルコール、ポリアクリル酸エステル等の合成糊；等が挙げられる。これらの中ではグアー、ローカストビーン等の天然ガム類；シラツガム系、ローストビーンガム系等の加工天然ガム類；等が好ましい。
【００５８】
上記繊維の処理液に含有する前処理用のｐＨ調整剤としては、水溶液とした際に酸性を示すものが好ましい。具体的には硫酸アンモニウム、酒石酸アンモニウム、及び酢酸アンモニウム等の性のアンモニウム塩が挙げられる。これらの中では、硫酸アンモニウムが好ましい。
【００５９】
上記繊維の処理液に含有するヒドロトロピー剤としては、尿素、ジメチル尿素、チオ尿素、モノメチルチオ尿素、ジメチルチオ尿素等の尿素又はチオ尿素等が挙げられる。これらの中では尿素が好ましい。
上記前処理剤は、それぞれの１種類を単独で用いることも、それぞれの２種類以上を併用することもできる。これらの中では、後者が好ましい。
【００６０】
上記繊維の処理液に含有する前処理剤の含有量は、例えば混紡繊維を用いるとき、混紡繊維の混紡比率等により一概に決めることは困難である。
その目安としては、繊維の処理液の総質量に対して、いずれも質量基準で糊剤が０．５〜５％、前処理用のｐＨ調整剤が０．５〜５％、残部が水である。ヒドロトロピー剤をさらに含有するときは、同様に１〜２０％であり、残部が水である。
また、繊維の処理液は酸性であることが好ましい。そのｐＨの範囲としては通常７以下、好ましくは５〜７である。
【００６１】
本発明のインクセットで捺染した繊維は、耐光性、水堅牢度、洗濯堅牢度等の堅牢性試験、印捺濃度、彩度、色調、色再現域の広さ等の各種の性能においても優れる。
また、本発明のインクセットは、高粘度インクを必要とする工業用インクジェットヘッドが搭載されたプリンタでの、周波数値に係らない吐出性能を発揮することも可能である。
さらに、インクジェット捺染後に一定時間プリンタを放置し、再度吐出（捺染）を開始したときの吐出性も良好である。
【実施例】
【００６２】
以下実施例により本発明をさらに詳細に説明するが、これらの実施例により、本発明が限定されるものではない。
また、液の温度は内温を測定し、反応や塩析等の操作は特に断りのない限り、いずれも攪拌下で行った。
【００６３】
［インクジェット捺染用インクセットの調製］
下記表２に示した各成分を混合し、おおよそ１時間攪拌した後、０．４５μｍのメンブランフィルター（商品名：セルロースアセテート系濾紙、アドバンテック社製）で濾過することにより、イエローインク１（Ｙ１）、イエローインク２（Ｙ２）、マゼンタインク１（Ｍ１）、マゼンタインク２（Ｍ２）、及びシアンインク（Ｃ）の各インクを調製した。
各インクの調製に用いた「水」はイオン交換水であり、インク溶液のｐＨがｐＨ８〜９になるように１０％水酸化ナトリウム水溶液を加え、総量１００部となるように水を加えて調整した。
Ｙ１、Ｙ２、Ｍ１、Ｍ２、及びＣのインクセットを実施例１とした。
また、Ｙ２、Ｍ２、及びＣのインクセットを比較例１とした。
これらのインクセットを用いて評価用の染布を調製し、評価試験を実施した。
【００６４】
下記表２中の略号は、以下の意味を表す。
ＡＹ１８４：Ｃ．Ｉ．Ａｃｉｄ  Ｙｅｌｌｏｗ  １８４。
ＡＹ７９：Ｃ．Ｉ．Ａｃｉｄ  Ｙｅｌｌｏｗ  ７３。
ＡＲ５２：Ｃ．Ｉ．Ａｃｉｄ  Ｒｅｄ  ５２。
ＡＲ１４３：Ｃ．Ｉ．Ａｃｉｄ  Ｒｅｄ  １４３。
ＤＢ８７：Ｃ．Ｉ．Ｄｉｒｅｃｔ  Ｂｌｕｅ  ８７。
ＧＬＹ：グリセリン。
２−Ｐｙ：２−ピロリドン。
ＥＧＬ：エチレングリコール。
ＢＣＡ：ブチルカルビトール。
ＳＦ４４０：サーフィノール４４０。
ＴＥＡ：トリエタノールアミン。
ＧＸＬ（Ｓ）：プロクセルＧＸＬ（Ｓ）。
【００６５】
【表２】
2016044259.tif 000006
【００６６】
［試験染布の調製］
グアー２部、硫酸アンモニウム２部、尿素５部、及び水９１部を含む繊維の処理液を調製し、パッド法によりナイロン布１（ナイロン６６ジャージ）に前処理工程を行った。すなわち、ナイロン布を繊維の処理液に浸漬し、ゴムローラーにて余分な液を絞り落とした後、６０℃にて乾燥した。
上記のようにして得たナイロン布１に対して、実施例１のインクセットを使用して、インクジェットプリンタ（商品名：ＰＸ−１０５、セイコーエプソン社製）にてイエロー〜レッド〜マゼンタ〜ブルー〜シアン〜グリーンのベタ柄を１００％の階調でインクジェット捺染し、印捺物を得た。この印捺物を６０〜８０℃で予備乾燥後、湿度９０％以上、１００〜１０３℃で２０分間スチーミング処理を行った。得られた印捺物を冷水で５分間洗浄した後、乾燥することにより試験染布を得た。この試験染布を「ナイロン染布１」とする。
実施例１のインクセットの代わりに、比較例１のインクセットを用いる以外は実施例１と同様にして、比較用の試験染布を得た。これらの比較用の試験染布を「ナイロン比較染布１」とする。
ナイロン布１の代わりに、ナイロン布２（ナイロン６）、及び、絹布を使用する以外は上記と同様にして、それぞれ試験染布を得た。
実施例１のインクセットを用いて得た試験染布を、それぞれ「ナイロン染布２」、「絹染布１」とする。また、比較例１のインクセットを用いて得た比較用の試験染布を、それぞれ「ナイロン比較染布２」、「絹比較染布１」とする。
【００６７】
［色域の評価試験］
上記のようにして得た各試験染布を、測色機を用いてＣＩＥのａ＊、ｂ＊を測定した。測色機はＧＲＥＴＡＧ−ＭＡＣＢＥＴＨ社製、商品名：ＳｐｅｃｔｒｏＥｙｅを用いた。
試験結果を、それぞれ図１、図２、及び図３に示す。
【００６８】
各図から明らかなように、染布の種類にかかわらず、実施例１のインクセットは比較例１のインクセットに対して明らかに色再現域が広くなることが確認された。
【産業上の利用可能性】
【００６９】
本発明のインクジェット捺染用インクセットは、特にイエロー〜レッド〜マゼンタ〜ブルー〜シアン〜グリーンの色相範囲での色再現性が良好な、インクジェット捺染用のインクセットの提供が可能であり、インクジェット捺染用インクセットとして極めて有用である。
【図１】
2016044259.tif 000008
【図２】
2016044259.tif 000009
【図３】
2016044259.tif 000010